複数のネッキングダイを具えるネッキングシステムであって、各ネッキングダイは、少なくとも一部分が非ポリッシュのネッキング表面と、該ネッキング表面に続くレリーフであって非ポリッシュのレリーフとを含んでいるネッキングシステム。複数のダイは、リダクションが5よりも大きい初期ダイを含んでいる請求項1のネッキングシステム。少なくとも一部分が非ポリッシュのネッキング表面は、非ポリッシュのランド、ポリッシュされたネック半径部及びポリッシュされた肩半径部を含んでいる請求項2のネッキングシステム。非ポリッシュのランドは、仕上げ表面Raが8μインチ~32μインチである請求項3のネッキングシステム。非ポリッシュのレリーフは、仕上げ表面Raが8μインチ~32μインチである請求項3のネッキングシステム。ポリッシュされたネック半径部とポリッシュされた肩半径部は、仕上げ表面Raが2μインチ~6μインチである請求項3のネッキングシステム。非ポリッシュのレリーフは、ランドの基部から測定して、0005インチ以上深くダイの中に切り込まれている請求項3のネッキングシステム。接触角は32°よりも小さい請求項4のネッキングシステム。少なくとも一部分が非ポリッシュのネッキング表面は、全体が非ポリッシュである請求項2のネッキングシステム。複数のネッキングダイは、金属シート缶から、上側壁の厚さが00085インチ以上のネッキングされたボトルパッケージを作ることができるように設計されており、リダクションが9よりも大きい初期ダイを有している請求項5のネッキングシステム。金属シートは、ベーキング後の降伏強度が約34~37ksiであるネッキングシステム。複数のネッキングダイは、複数の中間ネッキングダイをさらに含んでおり、各々の中間ネッキングダイのリダクションは4~7である請求項11のネッキングシステム。複数の中間ネッキングダイは、12個の中間ネッキングダイを含んでいる請求項12のネッキングシステム。リダクションが4よりも小さい最終ネッキングダイをさらに含んでいる請求項12のネッキングシステム。複数のネッキングダイは、リダクションが9よりも大きい初期ネッキングダイと、リダクションが41~61の12個の中間ダイと、リダクションが19の最終ネッキングダイとを含んでいる請求項1のネッキングシステム。金属ブランクをネッキングする方法であって、金属ブランクを準備し、金属ブランクをボトルストックに成形し、ボトルストックをネッキングする、ことを含んでおり、ネッキングは、少なくとも一部分が非ポリッシュのネッキング表面を有する少なくとも1つのネッキングダイを用いる、方法。ネッキングダイは、リダクションが4よりも大きい請求項16の方法。少なくとも一部分が非ポリッシュのネッキング表面は、非ポリッシュのランド、ポリッシュされたネック半径部及びポリッシュされた肩半径部を含んでいる請求項16の方法。非ポリッシュのランドは、仕上げ表面Raが8μインチ~32μインチであり、ポリッシュされたネック半径部とポリッシュされた肩半径部は、仕上げ表面Raが2μインチ~6μインチである請求項16の方法。金属ブランク缶は、エアゾール缶又は飲料ボトルの幾何形状を有している請求項17の方法。図1は、本発明に係るネッキングシステムによるネッキングの各段階後のボトルストックを示している。本発明のネッキングシステムは、ネッキング加工で、従来のネッキングシステムよりも大きなリダクションを達成することができる。図1は、初期ネッキングダイでネッキングされたボトルストックから、最後のネッキングダイでネッキングされたボトルストックまでのネッキングの過程を示している。図1に示すネッキングシステムは14段階であるが、ネッキング段階の数は、ボトルストックの材料、ボトルストックの側壁の厚さ、ボトルストックの初期直径、ボトルの最終直径、ネック輪郭に要求される形状及びネッキング力によって異なるので、以下の開示は14段階に限定されるものではない。それゆえ、ネッキングダイはあらゆる数が想定されるものであり、ボトルストックが破壊することなくネッキングを行なうことができる限り、どの数も本発明の範囲内である。図2は、少なくとも一部分が非ポリッシュのネッキング表面と、該ネッキング表面に続くレリーフであって非ポリッシュのレリーフとを含むネッキングダイの断面図である。一実施例において、一部分が非ポリッシュの表面は、肩半径部、ネック半径部及びランド部を含んでいる。本発明の一態様のネッキングダイ構造は、少なくとも一部分が非ポリッシュのネッキング表面が、ネッキング表面とネッキングされるボトルストックとの間の表面接触を減じることにより、ボトルのネッキングに必要な力と称すを少なくできるようにしたものである。ネッキング表面が粗い表面になると、ポリッシュされた表面よりも、ネッキングされるボトルストックに対する抵抗が少なくなることは予期し得ぬことであった。これまでは、表面が滑らかであると抵抗が少なくなり、必要なネッキング力は小さくなると考えられていた。しかしながら、それとは逆に、滑らかな表面の方がネッキングされるボトルとの表面接触がより大きく、その結果、抵抗が大きくなり、必要なネッキング力が大きくなることがわかった。本発明では、表面粗さを大きくして、ネッキング表面と、ネッキングされるボトルとの表面接触を減じることにより、必要なネッキング力を少なくするものである。ボトルストックをネッキングするのに必要なネッキング力を小さくすると、ネッキングダイは、従来のネッキングダイよりも大きなリダクションを可能にする。一実施例において、非ポリッシュのネッキング表面が、ボトルストックの表面の仕上げの美的特徴を損なうことなく観察可能な限りにおいて、非ポリッシュの表面の平均表面粗さは、8μインチ以上で32μ以下である。一実施例において、ポリッシュされた表面の仕上げは、平均表面粗さ2μインチ~6μインチである。図3は、ネッキングダイのポリッシュされたランド部の一実施例について、ADE/位相シフト解析及びMapVueEx-表面マッピングソフトウエアにより作成した表面マッピングを表している。この例において、表面粗さの値は、約489μインチである。図4は、ネッキングダイの非ポリッシュのランド部の一実施例について、ADE/位相シフト解析及びMapVueEx-表面マッピングソフトウエアにより作成した表面マッピングを表している。この例において、表面粗さの値は、約257μインチである。図2を参照すると、一実施例において、少なくとも一部分が非ポリッシュのネッキング表面は、非ポリッシュのランド部、ポリッシュされたネック半径部及びポリッシュされた肩半径部を含んでいる。他の実施例において、少なくとも一部分が非ポリッシュのネッキング表面は、全体が非ポリッシュである。図2aを参照すると、ネッキング表面に対するボトルストックの接触角度αは、32°よりも小さい。なお、接触角度は、ランド部でネッキング表面に直交する線と、ボトルストックがネッキング表面に接触する位置での接線面から直角方向に延びる線とによって形成される角度である。非ポリッシュのランド部は、ノックアウトと共に、ネッキング加工中、ボトルストックの上部をボトルネックに成形するための作用面を提供する。一実施例において、非ポリッシュのランド部は、ネッキングダイの中心線と平行なダイ壁のネック半径部の接点から延びている。非ポリッシュのランド部は、ネッキング方向に沿って、距離Y1だけ延びている。距離Y1は、05よりも小さく、好ましくは約00625のオーダである。非ポリッシュのランド部の寸法は、例示であって、発明を限定するものではなく、ランドがノックアウトと共に使用したときにネッキング作用を果たすのに適当な寸法である限り、他の寸法も可能であり、それは本発明の範囲内である。本発明の他の態様は、ネッキングダイ壁のネッキング表面に続く位置にあるレリーフである。レリーフの寸法は、ボトルストックとネッキングダイとの摩擦接触、ボトルストックがランドを通じてネッキングされた後はボトルストックとノックアウトとの摩擦接触を低減できるように設定される。それゆえ、幾つかの実施例において、レリーフは、一部分が非ポリッシュのネッキング表面と共に、ネッキングダイ壁とネッキングされたボトルストックとの間の摩擦接触を低減する作用があり、摩擦接触の低減は、ネッキング性能を維持し、ボトルストックの破壊の発生を少なくし、ボトルストックのストリッピングを向上させる。一実施例において、レリーフは、ネッキングダイ壁の中へ、距離X2だけ入り込んでいる。距離X2は、ランドの基部から測定して0005インチ以上である。レリーフは、ボトルストックの頂部の全長をネッキング方向に沿って延びており、ネッキングダイに入って、ボトルストックとネッキングダイ壁との摩擦接触を低減し、ボトルストックの破壊を少なくし、ネッキング性能を維持する。好ましい実施例において、レリーフは、非ポリッシュの表面である。本発明の他の実施例では、ネッキングダイの少なくとも1つはボトルストックの直径をより多く減じることができるネッキングシステムを提供する。図2は、最初のダイを表しているけれど、肩半径、ネック半径、ランド及びレリーフに関する上記説明は同様に適用され、ネッキングシステムの各ネッキングダイの場合も同様である。その後のダイの少なくとも1つのネッキング表面の幾何形状により、リダクションの増加がもたらされる。ここでリダクションという語は、ボトルストックの初期直径から最終直径までボトルストックの直径の減少に対応する。一実施例において、最初のダイのリダクションは5よりも大きく、好ましくは9よりも大きい。ダイの頂部の内径は、ダクションの程度を決めるのに測定される寸法の1つである。ネッキングシステムのダイによって達成可能なリダクションの程度は、部分的には、ネッキング表面の表面仕上げ、ネッキング力、ボトルストックの材質、ボトルストック、要求されるネック形状及び側壁の厚さに依存する。一実施例において、最初のネッキングダイは、9よりも大きなリダクションをもたらし、アルミニウム協会3104のアルミニウムシートから、上側壁の厚さが00085インチ以上、ベーキング後の降伏強度が約34~37ksiのネッキングされたアルミニウムボトルパッケージを作ることができるように設計される。図5は、本発明に係る中間ダイの一実施例を示しており、中間ネッキングダイが用いられるのは、初期ネッキングダイでボトルストックがネッキングされた後である。図2に示される初期ネッキングダイと比べると、図5に示される中間のネッキングダイは、リダクションの程度が小さい。一実施例において、複数の中間ダイがあるが、各ダイのリダクションは4~7である。中間ネッキングダイの数は、ボトルストックの初期直径、要求される最終直径及びネック形状に依存する。図6は、本発明に係る最終ネッキングダイの一実施例を示している。最終ネッキングダイが用いられるのは、ボトルストックが中間ネッキングダイによるネッキングで仕上げられた後である。最終ネッキングダイのネッキング表面により、仕上げ製品のネック寸法が得られる。一実施例において、最終ネッキングダイによるリダクションは4よりも小さい。一実施例において、最終ネッキングダイは19のリダクションをもたらすことができる。非常に好ましい実施例におけるネッキングシステムでは、複数のネッキングダイは、リダクションが9よりも大きい初期ネッキングダイと、リダクションが41~61の12個の中間ダイと、リダクションが19の最終ネッキングダイとを含んでいる。本発明の他の態様は、前述したネッキングシステムを用いてボトルをネッキングする方法に関するもので、ディスク又はスラグ等のアルミニウムブランクを準備し、該ブランクをアルミニウムボトルストックに成形し、アルミニウムボトルストックをネッキングすることを含んでおり、ネッキングは、少なくとも一部分が非ポリッシュのネッキング表面を有する少なくとも1つのネッキングダイを用いる。本発明のネッキングシステムは、ダイとノックアウトの数が削減されているので、ボトル製造におけるネッキング工程の機械工具設備に関する費用を低減できる利点がある。ネッキングダイの段階数を少なくすることにより、本発明は、ボトル製造におけるネッキング工程の時間を短縮できる利点がある。上記説明は、飲料用、エアゾール用又はその他ネッキングされることができるあらゆる容器に適していることは留意されるべきである。また、上記説明は、絞りとしごき加工及び衝撃押出によるネッキング方法にも等しく適用されることができる。本発明の概要を説明したが、本発明をさらに例示して、それから得られる幾つかの利点を明らかにするために、実施例を以下に示す。表1は、14段階のネッキング工程によってもたらされるリダクションを示しており、アルミニウムボトルストックからネッキングすることにより、上側壁の厚さが00085インチ以上、ベーキング後の降伏強度が約34~37ksiであるアルミニウムボトルパッケージを形成できるように設計される。アルミニウムの組成は、アルミニウム協会3104である。表1に示されるように、ボトルストックは、約20870インチの初期直径から1025インチの最終直径まで、破損を生じることなくネッキングされることができた。表1に示されるように、ネッキングシステムは、第1のネッキングダイのリダクションは約9、12個の中間ネッキングダイのリダクションは約41~61、最終ネッキングダイのリダクションは19である。図7は、表1に示される14段階のネッキングシステムの各ネッキングダイの肩部ネッキング表面の断面側面図である。図8は、非ポリッシュのランドを有する発明例のネッキングダイにボトルをネッキングするのに必要な力を参照ラインで示しており、ポリッシュされた比較例のネッキングダイにアルミニウム容器をネッキングするのに必要な力を参照ラインで示している。非ポリッシュのランド及び実験の対照ダイを有するネッキングダイの幾何形状は、図2に示すネッキングダイと同様である。ネッキングされるダイは、上側壁シートの厚さが約00085インチ、ベーキング後の降伏強度が約34~37ksi、アルミニウムの組成はアルミニウム協会3104である。ネッキングされるアルミニウムボトルストックの上側壁の厚さは約00085インチで、ベーキング後の降伏強度が約34~37ksiであった。図8に示す参照ラインと、ポリッシュされたネッキング表面の参照ラインについて、データ位置に示されるように、ネッキングされるボトルが非ポリッシュのランドと接触する位置を始点として、ネッキング力は有意な減少を示している。好ましい実施例を説明したが、発明は、添付の特許請求の範囲内で変形可能であることは理解されるべきである。